(57)【特許請求の範囲】
【請求項１】
（ａ）銅、
（ｂ）ケイ酸カルシウムに由来するケイ素酸化物とカルシウム酸化物、及び
（ｃ）ハイドロタルサイトに由来するアルミニウム酸化物とマグネシウム酸化物、及び／又はマグネシウム以外に金属成分を含まないマグネシウム化合物に由来するマグネシウム酸化物を含む組成物からなる水素化触媒。
【請求項２】
（ａ）銅酸化物、
（ｂ）ケイ酸カルシウムに由来するケイ素酸化物とカルシウム酸化物、及び
（ｃ）ハイドロタルサイトに由来するアルミニウム酸化物とマグネシウム酸化物及び／又はマグネシウム以外に金属成分を含まないマグネシウム化合物に由来するマグネシウム酸化物を含む組成物からなる水素化触媒前駆体を還元して得られる請求項１に記載の水素化触媒。
【請求項３】
組成物における銅酸化物、ケイ素酸化物、カルシウム酸化物、アルミニウム酸化物及びマグネシウム酸化物の全質量に基づいて、銅酸化物の割合が２０〜８０質量％の範囲にあり、ケイ素酸化物とカルシウム酸化物の割合が１３〜７９．９５質量％にあり、アルミニウム酸化物及びマグネシウム酸化物の割合が０．０５〜７質量％の範囲にある請求項２に記載の水素化触媒。
【請求項４】
ケイ酸カルシウムの少なくとも５質量％が花弁状のものである請求項２に記載の水素化触媒。
【請求項５】
（ａ）銅酸化物、
（ｂ）ケイ酸カルシウムに由来するケイ素酸化物とカルシウム酸化物、及び
（ｃ）ハイドロタルサイトに由来するアルミニウム酸化物とマグネシウム酸化物及び／又はマグネシウム以外に金属成分を含まないマグネシウム化合物に由来するマグネシウム酸化物を含む組成物からなる水素化触媒前駆体。
【請求項６】
組成物における銅酸化物、ケイ素酸化物、カルシウム酸化物、アルミニウム酸化物及びマグネシウム酸化物の全質量に基づいて、銅酸化物の割合が２０〜８０質量％の範囲にあり、ケイ素酸化物とカルシウム酸化物の割合が１３〜７９．９５質量％にあり、アルミニウム酸化物及びマグネシウム酸化物の割合が０．０５〜７質量％の範囲にある請求項５に記載の水素化触媒前駆体。
【請求項７】
ケイ酸カルシウムの少なくとも５質量％が花弁状のものである請求項５に記載の水素化触媒前駆体。
【請求項８】
請求項５から７のいずれかに記載の水素化触媒前駆体を成形してなる成形水素化触媒前駆体。
【請求項９】
請求項８に記載の成形水素化触媒前駆体を還元してなる成形水素化触媒。
【請求項１０】
（ａ）銅酸化物、銅水酸化物及び焼成によって銅酸化物に変換される前駆体から選ばれる少なくとも１種の銅化合物、
（ｂ）ケイ酸カルシウム、及び
（ｃ）ハイドロタルサイト及び／又はマグネシウム以外に金属成分を含まないマグネシウム化合物を湿式又は乾式混合し、湿式混合したときは、得られた混合物を乾燥し、かくして得られた混合物を焼成する請求項５に記載の水素化触媒前駆体の製造方法。
【請求項１１】
ハイドロタルサイトが一般式（Ｉ）
Ｍ2+1-xＭ3+x(ＯＨ)2Ａn-x/n・ｍＨ2Ｏ
（式中、Ｍ2+はＭｇ2+、Ｃａ2+、Ｚｎ2+、Ｃｕ2+、Ｍｎ2+及びＮｉ2+から選ばれる少なくとも１種の２価金属イオンを示し、Ｍ3+はＡｌ3+、Ｆｅ3+、Ｃｒ3+及びＣｏ3+から選ばれる少なくとも１種の３価金属イオンを示し、Ａn-はｎ価のアニオンを示し、ｎは１、２又は３であり、ｘは０＜ｘ≦１／３の範囲の数であり、ｍは０≦ｍ≦２の範囲の数である。）
で表されるものである請求項１０に記載の水素化触媒前駆体の製造方法。
【請求項１２】
ケイ酸カルシウムの少なくとも５質量％が花弁状のものである請求項１０に記載の水素化触媒前駆体の製造方法。
【請求項１３】
（ａ）銅酸化物、銅水酸化物及び焼成によって銅酸化物に変換される前駆体から選ばれる少なくとも１種の銅化合物、
（ｂ）ケイ酸カルシウム、及び
（ｃ）ハイドロタルサイト及び／又はマグネシウム以外に金属成分を含まないマグネシウム化合物を湿式又は乾式混合し、湿式混合したときは、得られた混合物を乾燥し、かくして得られた混合物を焼成して、銅酸化物を含む水素化触媒前駆体を得た後、上記銅酸化物を金属銅に還元する請求項１に記載の水素化触媒の製造方法。
【請求項１４】
ハイドロタルサイトが一般式（Ｉ）
Ｍ2+1-xＭ3+x(ＯＨ)2Ａn-x/n・ｍＨ2Ｏ
（式中、Ｍ2+はＭｇ2+、Ｃａ2+、Ｚｎ2+、Ｃｕ2+、Ｍｎ2+及びＮｉ2+から選ばれる少なくとも１種の２価金属イオンを示し、Ｍ3+はＡｌ3+、Ｆｅ3+、Ｃｒ3+及びＣｏ3+から選ばれる少なくとも１種の３価金属イオンを示し、Ａn-はｎ価のアニオンを示し、ｎは１、２又は３であり、ｘは０＜ｘ≦１／３の範囲の数であり、ｍは０≦ｍ≦２の範囲の数である。）
で表されるものである請求項１３に記載の水素化触媒の製造方法。
【請求項１５】
ケイ酸カルシウムの少なくとも５質量％が花弁状のものである請求項１３に記載の水素化触媒の製造方法。
【請求項１６】
アルデヒド類、ケトン類、カルボン酸、カルボン酸エステル及び芳香族ニトロ化合物から選ばれる少なくとも１種を請求項１から４のいずれかに記載の触媒に水素化条件下で接触させる水素化方法。
【発明の詳細な説明】
【技術分野】
【０００１】
本発明は、水素添加触媒又は水素化触媒とその利用とその製造方法に関する。詳しくは、本発明は、アルデヒド類、ケトン類、カルボン酸、カルボン酸エステル及び芳香族ニトロ化合物の水素化のための銅触媒とその利用とその製造方法に関する。
【背景技術】
【０００２】
有機カルボン酸や有機カルボン酸エステルを水素化して脂肪族アルコール、脂環式アルコール、芳香族アルコール等を製造する方法については、１９３０年以降、数多くの方法が開示されており、そのような水素化のための触媒としては、従来、銅クロマイト触媒と呼ばれている銅−クロム酸化物触媒が広く用いられてきている。
【０００３】
例えば、反応温度１８０℃から３７０℃、圧力０．１〜０．５ＭＰａの条件下に銅−クロム酸化物触媒を用いてガス状のニトロベンセンを水素還元してアニリンを製造する方法が知られている（例えば、特許文献１参照）。しかし、一般に、このような銅−クロム酸化物触媒は、有害なクロムを含むので、その取り扱いに際しては細心の注意が求められ、更に、環境汚染を招かないように廃触媒の処理と回収にも多大な労力が求められる。
【０００４】
そこで、このような銅−クロム酸化物触媒に替わるものとして、銅−アルミニウム酸化物触媒が提案されている（例えば、特許文献２参照）。しかし、この銅−アルミニウム酸化物触媒は、上記銅−クロム酸化物触媒に比べて活性が低く、しかも、通常の反応条件下において、活性種である還元銅粒子が凝集し、急激に失活するので、実用化には未だ至っていない。
【０００５】
また、全部又は一部が銅−アルミニウムスピネル構造を有すると共に、銅を酸化物の形で含有する結晶からなる水素化触媒も提案されている（例えば、特許文献３参照）。しかし、この水素化触媒は、用途がヒドロキシプロピオンアルデヒドの水素化によるプロパンジオールの製造に限られており、高級アルコールの製造のための水素化触媒としては機能しない。
【０００６】
更に、脂肪酸エステルの水素化によるアルコール製造のための種々の銅−鉄−アルミニウム触媒が提案されている（例えば、特許文献４及び５参照）。これらの触媒は、活性、選択性及び耐久性において、前記銅−クロム酸化物触媒とほぼ同じレベルにあるが、しかし、より穏和な反応条件下に用いることができるように、一層の改善が望まれている。上述したもの以外にも、銅と酸化亜鉛の混合物にアルカリ金属と遷移金属を含浸させた混合物からなるアルデヒド水添用触媒が提案されているが（特許文献６参照）、尚、触媒活性や耐酸性において十分でないという問題がある。
【０００７】
最近では、銅、ケイ酸カルシウム、アタパルジャイト等の天然粘土鉱物からなる成形水素化触媒が提案されている（特許文献７参照）。この成形触媒は、強度と耐久性にすぐれているものの、原料として天然素材を含むので、得られる触媒がその組成や粒度において再現性に劣る欠点を有している。
【０００８】
このような事情の下、有害なクロムを含まず、しかも、活性と選択性と耐久性にすぐれ、更に、成形触媒とした場合に強度にすぐれる水素化触媒の開発が強く要望されている。
【特許文献１】特公昭５３−３０９６１号公報
【特許文献２】特公昭５５−４１８１５号公報
【特許文献３】特公平０２−２２０５１号公報
【特許文献４】特公昭５８−５０７７５号
【特許文献５】特公平０６−２２６７７号公報
【特許文献６】米国特許第４７６２８１７号明細書
【特許文献７】特表平１１- ５０７８６７号公報
【発明の開示】
【発明が解決しようとする課題】
【０００９】
本発明は、従来の銅−クロム酸化物触媒と相違して、クロム酸化物を含まず、従って、環境汚染を招くおそれがないながら、従来の銅−クロム酸化物触媒と同等の活性、選択性及び耐久性を有し、更に、クロム酸化物を含まない従来の銅系触媒に比べて、高活性、高選択性及び高耐久性を有し、しかも、成形触媒とした場合に強度にすぐれる水素化銅触媒とその利用とその製造方法を提供することを目的とする。
【課題を解決するための手段】
【００１０】
本発明によれば、
（ａ）銅、
（ｂ）ケイ酸カルシウムに由来するケイ素酸化物とカルシウム酸化物、及び
（ｃ）ハイドロタルサイトに由来するアルミニウム酸化物とマグネシウム酸化物、及び／又はマグネシウム以外に金属成分を含まないマグネシウム化合物に由来するマグネシウム酸化物を含む組成物からなる水素化触媒が提供される。
【００１１】
また、本発明によれば、
（ａ）銅酸化物、
（ｂ）ケイ酸カルシウムに由来するケイ素酸化物とカルシウム酸化物、及び
（ｃ）ハイドロタルサイトに由来するアルミニウム酸化物とマグネシウム酸化物及び／又はマグネシウム以外に金属成分を含まないマグネシウム化合物に由来するマグネシウム酸化物を含む組成物からなる水素化触媒前駆体が提供される。
【００１２】
更に、本発明によれば、
（ａ）銅酸化物、銅水酸化物及び焼成によって銅酸化物に変換される前駆体から選ばれる少なくとも１種の銅化合物、
（ｂ）ケイ酸カルシウム、及び
（ｃ）ハイドロタルサイト及び／又はマグネシウム以外に金属成分を含まないマグネシウム化合物を湿式又は乾式混合し、湿式混合したときは、得られた混合物を乾燥し、かくして得られた混合物を焼成する上記水素化触媒前駆体の製造方法が提供される。
【００１３】
また、本発明によれば、
（ａ）銅酸化物、銅水酸化物及び焼成によって銅酸化物に変換される前駆体から選ばれる少なくとも１種の銅化合物、
（ｂ）ケイ酸カルシウム、及び
（ｃ）ハイドロタルサイト及び／又はマグネシウム以外に金属成分を含まないマグネシウム化合物を湿式又は乾式混合し、湿式混合したときは、得られた混合物を乾燥し、かくして得られた混合物を焼成して、銅酸化物を含む水素化触媒前駆体を得た後、上記銅酸化物を金属銅に還元する上記水素化触媒の製造方法が提供される。
【００１４】
上記のほか、本発明によれば、アルデヒド類、ケトン類、カルボン酸、カルボン酸エステル及び芳香族ニトロ化合物から選ばれる少なくとも１種を上記触媒に水素化条件下で接触させる水素化方法が提供される。
【発明の効果】
【００１５】
本発明による水素化銅触媒は、成分として、有害なクロムを含まないながら、アルデヒド類、ケトン、カルボン酸、カルボン酸エステル及び芳香族ニトロ化合物の水素化にすぐれた活性と選択性と耐久性を有する。また、本発明による触媒は、これを成形触媒としたとき、強度にすぐれている。
【発明を実施するための最良の形態】
【００１６】
本発明によれば、
（ａ）銅酸化物、銅水酸化物及び焼成によって銅酸化物に変換される前駆体から選ばれる少なくとも１種の銅化合物、
（ｂ）ケイ酸カルシウム、及び
（ｃ）ハイドロタルサイト及び／又はマグネシウム以外に金属成分を含まないマグネシウム化合物を湿式又は乾式混合し、湿式混合したときは得られた混合物を乾燥し、かくして得られた混合物を焼成することによって、
（ａ）銅酸化物、
（ｂ）ケイ酸カルシウムに由来するケイ素酸化物とカルシウム酸化物、及び
（ｃ）ハイドロタルサイトに由来するアルミニウム酸化物とマグネシウム酸化物、及び／又は上記マグネシウム化合物に由来するマグネシウム酸化物を含む組成物からなる水素化触媒前駆体を得ることができる。
【００１７】
本発明による水素化触媒前駆体の製造に用いる上記銅酸化物又は銅水酸化物は、従来より知られている如何なる方法によって製造されたものでもよい。例えば、銅の硫酸塩、硝酸塩、アンモニウム錯塩、酢酸塩、塩化物等の水溶液に、アンモニア、尿素、炭酸アンモニウム、炭酸水素ナトリウム、炭酸ナトリウム、水酸化ナトリウム等のアルカリ水溶液を沈澱剤として加えれば、銅水酸化物を沈澱物として得ることができ、この銅水酸化物を乾燥し、２００〜６００℃の温度で焼成すれば、銅酸化物を得ることができる。また、焼成によって銅酸化物に変換される前駆体としては、例えば、銅の炭酸塩、酢酸塩、硝酸塩等を挙げることができる。これらの前駆体を２００〜６００℃の温度で焼成し、熱分解することによって銅酸化物を得ることができる。
【００１８】
本発明によれば、上記組成物からなる水素化触媒前駆体において、この組成物における銅酸化物、ケイ素酸化物、カルシウム酸化物、アルミニウム酸化物及びマグネシウム酸化物の質量に基づいて、銅酸化物の割合は、通常、２０〜８０質量％の範囲にあり、好ましくは、２５〜７７重量％の範囲にある。
【００１９】
一般に、ケイ酸カルシウムには、ＣａとＳｉの比率によって、ゾノトライト、トバモライト、ジャイロライト等、種々の種類のものが知られている。本発明による水素化触媒前駆体の製造に用いるケイ酸カルシウムは、特に限定されるものではないが、化学的に合成されたものであることが好ましい。特に、本発明によれば、得られる触媒の成形性や得られる成形触媒の強度を高めることができるので、ケイ酸カルシウムとして、ジャイロライト型に属する花弁状の合成ケイ酸カルシウムが好ましく用いられる。
【００２０】
このような花弁状のケイ酸カルシウムは、特公昭６０−２９６４３号公報に記載されている。即ち、花弁状のケイ酸カルシウムは、水溶性ケイ酸塩（例えば、ケイ酸ナトリウム）と水溶性カルシウム塩（例えば、塩化カルシウム）とを１５０〜２５０℃の温度で、溶媒比が得られるケイ酸カルシウムに対して５〜１００質量倍の範囲で反応させることによって得られる。溶媒としては、通常、水が用いられる。
【００２１】
このようにして得られる花弁状のケイ酸カルシウムのＳｉＯ2／ＣａＯモル比は、通常、１．６〜６．５の範囲である。また、嵩比容積は４ｃｃ／ｇ以上であり、吸油量は、通常、２．０ｃｃ／ｇ以上であり、屈折率は、通常、１．５４〜１．４６の範囲である。
【００２２】
より詳細には、例えば、塩化カルシウム水溶液とケイ酸ナトリウム水溶液とをＳｉＯ2／ＣａＯモル比２．６にて大気圧下、常温で混合した後、水比３０にて、オートクレーブ中、２００℃で５時間反応させた後、得られた反応生成物を濾取し、水洗し、乾燥することによって、２ＣａＯ・３ＳｉＯ2・２．２０ＳｉＯ2・２．３０〜２．６０Ｈ2Ｏなる組成を有する花弁状ケイ酸カルシウムを得ることができる。
【００２３】
このような花弁状のケイ酸カルシウムは、（株）トクヤマ製の「フローライト」として市販品を入手することができる。この花弁状のケイ酸カルシウムは、通常、２ＣａＯ・３ＳｉＯ2・ｍＳｉＯ2・ｍＨ2Ｏで表され、ここに、ｍとｎはそれぞれ、１＜ｍ＜２及び２＜ｎ＜３を満たす数である。この花弁状のケイ酸カルシウムのそのような形状は、電子顕微鏡観察によって確認することができる。通常、３０００〜１００００倍の電子顕微鏡観察によって花弁状の形状と厚みを確認することができる。特に、本発明によれば、得られる触媒が成形性にすぐれるように、また、得られる成形触媒が強度にすぐれるように、用いるケイ酸カルシウムのうち、５質量％以上は花弁状のケイ酸カルシウムであることが好ましい。
【００２４】
花弁状のケイ酸カルシウムの有する花弁の大きさや形状等は、製造に用いる原料の種類、それら原料の混合比のほか、製造条件等によっても幾分異なるので、一概には限定することはできないが、通常、花弁は、長手方向の平均直径が０．１〜３０μｍ、厚みが０．００５〜０．１μｍ程度の円状や楕円状等をなしたものが多く、バラの花の花弁に類似するものが多い。また、ＳｉＯ2／ＣａＯモル比が１．６より小さいときは、得られるケイ酸カルシウムは花弁状の形態をもたず、結晶形態も、トバモライト型又はゾノトライト型となる。他方、ＳｉＯ2／ＣａＯモル比が６．５を超えるときは、嵩比容積と吸油量が共に小さくなり、花弁状ケイ酸カルシウムの成長がみられなくなる。
【００２５】
本発明によれば、上記組成物からなる水素化触媒前駆体において、この組成物における銅酸化物、ケイ素酸化物、カルシウム酸化物、アルミニウム酸化物及びマグネシウム酸化物の全質量に基づいて、ケイ素酸化物とカルシウム酸化物の割合は、通常、１３〜７９．９５質量％の範囲にあり、好ましくは、１７〜７４．９質量％の範囲にある。
【００２６】
このように、本発明による水素化触媒前駆体において、ケイ酸カルシウムに由来するケイ素酸化物とカルシウム酸化物の割合が上記範囲にあるとき、この触媒前駆体を還元、活性化して得られる触媒は、種々の有機化合物の水素化反応において、高活性と高選択性を有するのみならず、懸濁床触媒として用いるときに、触媒濾過性が向上するという重要な効果を有し、他方、固定床用触媒として用いるために成形触媒とするとき、強度が向上するという効果を有している。
【００２７】
本発明による水素化触媒前駆体の製造に用いるハイドロタルサイトは、好ましくは、一般式（Ｉ）
Ｍ2+1-xＭ3+x(ＯＨ)2Ａn-x/n・ｍＨ2Ｏ
（式中、Ｍ2+はＭｇ2+、Ｃａ2+、Ｚｎ2+、Ｃｕ2+、Ｍｎ2+及びＮｉ2+から選ばれる少なくとも１種の２価金属イオンを示し、Ｍ3+はＡｌ3+、Ｆｅ3+、Ｃｒ3+及びＣｏ3+から選ばれる少なくとも１種の３価金属イオンを示し、Ａn-はｎ価のアニオンを示し、ｎは１、２又は３であり、ｘは０＜ｘ≦１／３の範囲の数であり、ｍは０≦ｍ≦２の範囲の数である。）
で表されるものが好ましく用いられる。
【００２８】
本発明において、上記一般式（Ｉ）で表されるハイドロタルサイトのうち、Ｍ2+は上述したような少なくとも１種の２価金属イオンであり、Ｍ3+は上述したような少なくとも１種の３価金属イオンであり、なかでも、Ｍ2+はＭｇ2+及びＣａ2+よりなる選ばれる少なくとも１種の２価金属イオンであることが好ましく、Ｍ3+はＡｌ3+であることが好ましい。Ａn-はｎ価のアニオンを示し、特に、限定されるものではないが、例えば、ＯＨ-、ＣＯ32-、ＳＯ42-、ＮＯ3-、Ｃｌ-、Ｆ-、Ｂｒ-、Ｆｅ(ＣＮ)63-、酢酸イオン、シュウ酸イオン、サリチル酸イオン等を挙げることができる。しかし、なかでも、ＯＨ- 及びＣＯ32- よりなる群から選ばれる少なくとも１種が好ましい。
【００２９】
従って、本発明によれば、特に、一般式（II）
Ｍ2+1-xＡｌ3+x(ＯＨ)2Ａn-x/n・ｍＨ2Ｏ
（式中、Ｍ2+はＭｇ2+及びＣａ2+よりなる群から選ばれる少なくとも１種の２価金属イオンを示し、ｎは１又は２であり、ｎが１であるとき、Ａn-はＯＨ- であり、ｎが２であるとき、Ａn-はＣＯ32- であり、ｘは０＜ｘ≦１／３の範囲の数であり、ｍは０≦ｍ≦２の範囲の数である。）
で表されるものが好ましく用いられる。このようなハイドロタルサイトは、例えば、堺化学工業（株）から「ＨＴ−Ｐ」として市販品を入手することができる。
【００３０】
また、本発明による水素化触媒前駆体の製造に用いるマグネシウム化合物は、マグネシウム以外に金属成分を含まないマグネシウム化合物であり、例えば、水酸化マグネシウム、酸化マグネシウム、炭酸マグネシウム等のような無機マグネシウム化合物や酢酸マグネシウムのような脂肪酸マグネシウム塩を挙げることができる。本発明によれば、これらのマグネシウム化合物のなかでも、特に水酸化マグネシウムが好ましく用いられる。水酸化マグネシウムも、例えば、堺化学工業（株）から「ＭＧＺ−３」として市販品を入手することができる。
【００３１】
本発明においては、ハイドロタルサイトと上記マグネシウム以外に金属成分を含まないマグネシウム化合物は、併用してもよく、また、いずれか一方のみを用いてもよい。本発明によれば、上記組成物からなる水素化触媒前駆体において、アルミニウム酸化物とマグネシウム酸化物は、ハイドロタルサイトと上記マグネシウム化合物を併用するときは、これらの両方に由来し、ハイドロタルサイトのみを用いるときは、ハイドロタルサイトのみに由来する。マグネシウム化合物を用いるときは、組成物には、アルミニウム酸化物は含まれず、マグネシウム化合物に由来するマグネシウム酸化物のみが含まれる。
【００３２】
このように、本発明による水素化触媒前駆体において、銅酸化物、ケイ素酸化物、カルシウム酸化物、アルミニウム酸化物及びマグネシウム酸化物の全質量に基づいて、アルミニウム酸化物及びマグネシウム酸化物の割合は、０．０５〜７質量％の範囲にあり、好ましくは、０．１〜６質量％の範囲にある。
【００３３】
このように、本発明による水素化触媒前駆体の製造にハイドロタルサイトや上記マグネシウム化合物を用いることによって、得られる触媒の酸塩基性を改質し、炭素の析出を抑制する等に効果があるものとみられる。
【００３４】
本発明によれば、水素化触媒前駆体の製造において、上述した（ａ）銅酸化物、銅水酸化物及び焼成によって銅酸化物に変換される前駆体から選ばれる少なくとも１種の銅化合物、（ｂ）ケイ酸カルシウム及び（ｃ）ハイドロタルサイト及び／又はマグネシウム化合物を混合する手段は特に限定されるものではなく、これらを均一に混合することができる手段であれば、いずれの手段でも用いることができる。例えば、（ａ）銅化合物、（ｂ）ケイ酸カルシウム及び（ｃ）ハイドロタルサイト及び／又はマグネシウム化合物を適宜の混合装置を用いて湿式又は乾式混合し、湿式混合したときは、得られた混合物を乾燥し、かくして、得られた混合物を焼成すれば、本発明による水素化触媒前駆体を粉末として得ることができる。
【００３５】
また、（ｂ）ケイ酸カルシウムと（ｃ）ハイドロタルサイト及び／又はマグネシウム化合物を予め、水に分散させて、水分散液を調製し、この分散液に、例えば、硫酸銅、硝酸銅、炭酸銅、塩化銅等の水溶性の銅塩を溶解させた後、得られた水溶液に炭酸ナトリウム、水酸化ナトリウム、アンモニア等のアルカリを加え、生成した反応生成物を濾取し、洗浄し、乾燥した後、焼成することによっても、本発明による水素化触媒前駆体を粉末として得ることができる。
【００３６】
このようにして、粉末として得られる本発明による水素化触媒前駆体は、後述するように、この前駆体中の銅酸化物を金属銅に還元することによって、本発明による水素化触媒を粉末として得ることができる。本発明によれば、この粉末状の水素化触媒を粉末の形態にて用いることができるが、また、本発明によれば、水素化触媒は、好ましくは、反応形式に応じて、種々の構造や形態を有する成形触媒として用いることができる。
【００３７】
即ち、本発明による成形水素化触媒は、好ましくは、
（ａ）銅酸化物、銅水酸化物及び焼成によって銅酸化物に変換される前駆体から選ばれる少なくとも１種の銅化合物、
（ｂ）ケイ酸カルシウム、及び
（ｃ）ハイドロタルサイト及び／又はマグネシウム以外に金属成分を含まないマグネシウム化合物を湿式又は乾式混合し、湿式混合したときは、得られた混合物を乾燥し、かくして得られた混合物を常法に従って成形物に成形し、得られた成形物を焼成して、成形水素化触媒前駆体を得る。ここに、上記成形物の焼成は、通常、約３００〜７００℃、好ましくは、約４００〜６００℃の温度の空気中又は不活性ガス中、約１〜１２時間、好ましくは、約２〜８時間加熱することによって行われる。次いで、このようにして得られた成形触媒前駆体中の銅酸化物を金属銅に還元することによって、本発明による成形水素化触媒を得ることができる。
【００３８】
必要に応じて、流動性調節剤、細孔付与剤、補強材、粘土のようなバインダーを助剤乃至添加剤として用いて、粉末状の触媒を押出成形し、又は圧縮成形して、種々の構造や形態を有する成形触媒を得ることができることは、既によく知られている。上記流動性調節剤としては、澱粉、糖類、グリコール類、ポリオール類、有機ポリマー類、グラファイト類、ステアリン酸等を挙げることができる。細孔付与剤としては、例えば、有機ポリマー粉末、糖類、澱粉、セルロース粉等を挙げることができる。補強材としては、例えば、短繊維が用いられる。また、必要に応じて、適宜の助触媒も用いられる。
【００３９】
押出成形によって得られる成形触媒は、通常、円柱形であるが、管状、多葉形、溝付き形状、うね付き形状等は接触面積を増やす点で効果的である。また、圧縮成形、例えば、打錠成形機を用いて成形することによって、例えば、円柱状、環状、多穴状等の種々の形状の成形触媒を得ることができる。
【００４０】
本発明において、水素化触媒前駆体は、好ましくは、反応器内において、目的とする水素化反応を行う前に還元され、活性化されて、水素化触媒とされる。このように、水素化触媒前駆体を還元するには、気相還元のほか、流動パラフィン等の炭化水素、ジオキサン、脂肪族アルコール、脂肪酸エステル等を溶媒として用いて、これら溶媒中で還元する液相還元によることができる。例えば、還元剤として水素ガスを用いて気相又は液相還元する場合であれば、１００〜５００℃、好ましくは、１５０〜３００℃の温度で行うのが望ましい。還元剤としては、水素以外にも、一酸化炭素、アンモニア、ヒドラジン、ホルムアルデヒド、メタノールのような低級アルコールを挙げることができる。これらの還元剤は、単独で又は２種以上の混合物として用いてもよい。また、窒素、ヘリウム、アルゴン等の不活性気体で希釈して用いてもよい。
【００４１】
このようにして得られる本発明による水素化触媒は、アルデヒド類、ケトン類、カルボン酸、カルボン酸エステル及び芳香族ニトロ化合物から選ばれる少なくとも１種の水素添加に好適に用いられる。本発明による水素化触媒を用いて、有機カルボン酸や有機カルボン酸エステルを水素化することによって、それぞれ対応するアルコールを得ることができる。上記有機カルボン酸エステルにはモノエステルのみならず、ジエステルも含まれる。従って、上記有機カルボン酸や有機カルボン酸エステルの具体例として、例えば、ギ酸、酢酸、カプロン酸、カプリル酸、カプリン酸、ラウリン酸、ミリスチン酸、パルミチン酸、ステアリン酸、イソステアリル酸、オレイン酸、シュウ酸、マレイン酸、アジピン酸、セバシン酸、シクロヘキサンカルボン酸、安息香酸、フタル酸等が一例として挙げられ、カルボン酸エステルとしては、ギ酸エステル、酢酸エステル、カプロン酸エステル、カプリル酸エステル、カプリン酸エステル、ラウリン酸エステル、ミリスチン酸エステル、パルミチン酸エステル、ステアリン酸エステル、イソステアリル酸エステル、オレイン酸エステル、シュウ酸エステル、マレイン酸エステル、アジピン酸エステル、セバシン酸エステル、シクロヘキサンカルボン酸エステル、安息香酸エステル、フタル酸エステル等を挙げることができる。上記有機カルボン酸エステルを構成するアルコール成分は、特に、限定されるものではないが、通常、炭素原子数１〜６の脂肪族又は脂環式アルコール、例えば、メタノール、エタノール、プロパノール、ブタノール、ペンタノール、ヘキサノール、シクロヘキサノール等が好ましい。
【００４２】
上記カルボン酸やカルボン酸エステルを水素化する際には、触媒の形状に応じて懸濁床、固定床、流動床のいずれかの方法が採用される。例えば、懸濁床反応方式によるときは、粉末触媒が用いられる。この懸濁床反応方式によるときは、溶媒の存在下に反応を行うことができる。溶媒としては、アルコール、ジオキサン又は炭化水素等、反応に悪影響を及ぼさないものが選ばれる。しかし、生産性を考慮すれば、反応は無溶媒で行うのが望ましい。
【００４３】
また、懸濁床反応方式によるとき、水素化触媒は、反応温度や反応圧力に応じて、実用的な反応速度が得られるように適宜の量が用いられるが、通常、カルボン酸やカルボン酸エステルに対して、０．１〜２０質量％の範囲である。反応温度は、通常、１６０〜３５０℃の範囲であり、好ましくは、２００〜３００℃の範囲である。また、反応圧力は、通常、０．１〜３５ＭＰａの範囲であり、好ましくは、３〜３５ＭＰａである。
【００４４】
他方、上記カルボン酸やカルボン酸エステルを固定床方式にて水素化するときは、成形された触媒が用いられる。この固定床方式にるときは、反応温度は、通常、１３０〜３００℃の範囲であり、好ましくは、１６０〜２７０℃の範囲である。反応圧力は、通常、０．１〜３０ＭＰａの範囲である。液空間速度（ＬＨＳＶ）は、反応条件に応じて適宜に定められるが、生産性や反応性を考慮すれば、通常、０．５〜５ｈ-1の範囲である。
【００４５】
本発明による水素化触媒を用いて、アルデヒドやケトンを水素化してアルコールを製造することができる。水素化し得るアルデヒドとしては、特に限定されるものではないが、例えば、ｎ−ブタナール、フルフラール、２−エチルヘキセナール、ドデカナール、テトラデカナール等を挙げることができ、また、ケトン類としては、アセトン、アセトフェノン等を挙げることができる。
【００４６】
このようなアルデヒドやケトンの水素化の一例として、ｎ−ブタナールの水素化によるｎ−ブタノールの製造を例にとれば、ｎ−ブタナールを温度１１０〜１５０℃、圧力０．１〜１０ＭＰａの条件下に蒸発器において蒸発させ、これを連続して反応器中の触媒に接触させ、通常、温度５０〜２００℃、好ましくは、７０〜１７５℃、特に好ましくは、８０〜１５０℃、圧力０．１〜３０ＭＰａ、好ましくは、０．１〜２０ＭＰａ、特に好ましくは、０．２〜１０ＭＰａの条件下で水素化する。
【００４７】
更に、本発明による水素化触媒を用いて、芳香族ニトロ化合物を水素化することによって、対応する芳香族アミン化合物を得ることができる。このような芳香族ニトロ化合物の水素化の一例として、ニトロベンゼンの水素化によるアニリンの製造を挙げることができる。このニトロベンゼンの水素化は、通常、１６０〜３７０℃の範囲の温度にて、０．１〜０．５ＭＰａ程度の加圧下に行うことが副生物の低減と触媒寿命を長く保つために効果的である。水素／ニトロベンゼンのモル比は、反応熱の除熱や触媒劣化の防止の観点から、通常、１０〜１５倍の範囲であり、ＧＨＳＶは、通常、１５００〜２０００ｈ-1の範囲が好ましい。
【実施例】
【００４８】
以下の実施例によって本発明を詳細に説明するが、本発明はこれらの実施例に何ら限定されるものではない。尚、以下において、「％」はすべて「質量％」を意味する。
【００４９】
実施例１
（水素化触媒前駆体の調製）
ビーカーにイオン交換水２Ｌと硝酸銅三水和物２２２．５ｇを入れ、攪拌しながら温度を８０℃に上昇させて、硝酸銅水溶液を調製した。別に、水酸化ナトリウム９０．０ｇを水１．６Ｌに溶解させて、水酸化ナトリウム水溶液を調製した。
【００５０】
上記硝酸銅水溶液を８０℃に保ちながら、上記水酸化ナトリウム水溶液に滴下した。滴下終了後に得られたスラリーのｐＨは１１．８であった。このスラリーを温度５０℃まで冷却した後、沈殿物を吸引濾過によって集めた。この沈澱物をイオン交換水にて洗浄した後、リパルプした。
【００５１】
このようにして洗浄した沈殿物をイオン交換水２Ｌ中にリパルプさせ、撹拌しながら、これにケイ酸カルシウム（（株）トクヤマ製「フローライト」）８０．４ｇと組成式
Ｍｇ2+0.7Ａｌ0.8(ＯＨ)2(ＣＯ3)0.15・０．４８Ｈ2Ｏ
で表されるハイドロタルサイト（堺化学工業（株）製「ＨＴ−Ｐ」、固形分４５％）３．６ｇを加えた。得られた固形物を濾取した後、１１０〜１２０℃の空気中で一晩乾燥した。得られた乾燥した固形物を軽く粉砕した後、ロータリー打錠成形機を用いて、直径３ｍｍ、厚み３ｍｍの円柱状物に成形した。この成形物を空気中、４００℃で６時間焼成して、（ａ）銅酸化物、（ｂ）ケイ酸カルシウムに由来するケイ素酸化物とカルシウム酸化物、及び（ｃ）ハイドロタルサイトに由来するアルミニウム酸化物とマグネシウム酸化物を含む組成物からなる水素化成形触媒前駆体を得た。
【００５２】
この成形触媒前駆体における銅酸化物、ケイ素酸化物、カルシウム酸化物、アルミニウム酸化物及びマグネシウム酸化物の全質量に基づく銅酸化物、ケイ素酸化物、カルシウム酸化物、アルミニウム酸化物及びマグネシウム酸化物の割合を表１に示す。成形触媒前駆体における各成分の割合は、ＪＩＳ  Ｋ  ０１１９−８７（蛍光Ｘ線分析方法通則）に記載されている分析方法によって分析した。
【００５３】
また、得られた成形触媒前駆体について、充填密度及び平均圧壊強度を併せて表１に示す。ここに、充填密度は、ＪＩＳ  Ｋ  ６２１９−２（ゴム用カーボンブラック−造粒粒子の特性−第２部  嵩比重の求めかた）に記載されている分析方法に準じて求めた。また、平均圧壊強度は、ＪＩＳ  Ｚ  ８８４１（造粒物−強度試験方法）に記載されている分析方法にて求めた。
【００５４】
（カルボン酸エステルの水素化反応）
上記水素化成形触媒前駆体３８．５ｇを固定床反応器に充填し、水素流通下に触媒前駆体を還元し、活性化して、水素化成形触媒とした後、水素圧２０ＭＰａ，反応温度２１０℃、ＬＨＳＶ１．０ｈ-1の条件下にラウリル酸メチル（ケン化価２４７ｍｇＫＯＨ／ｇ）の水素添加反応を連続して１００時間行った。この反応の間に経時的にＳＶ値を測定し、１次反応速度定数ｋを算出することによって、触媒活性の指標とした。
【００５５】
更に、得られた反応生成物をキャピラリー・ガスクロマトグラフィーにて分析し、反応生成物中のアルコール（ラウリルアルコール）、エステル（ラウリル酸メチル）及び炭化水素ほかのそれぞれの量を求めて、触媒の選択性の指標とした。得られた結果を表２に示す。また、反応後の成形触媒について、前述したと同様にして平均圧壊強度を調べた。結果を併せて表２に示す。
【００５６】
（アルデヒドの水素化反応）
上記水素化成形触媒前駆体３８．５ｇを固定床反応器に充填し、常圧、水素流通下に触媒前駆体を還元し、活性化して、水素化成形触媒とした後、温度１３０℃の蒸発器内に水素圧０．３５ＭＰａ及び流速１２０ＮＬ／ｈに調整した水素ガスを供給して、ｎ−ブタナールを３５ｍｌ／ｈの割合で蒸発させた。このようにして生成させたｎ−ブタナールの蒸気を上記固定床反応器に導入して、８時間反応させた。得られた反応生成物をキャピラリー・ガスクロマトグラフィーにて分析した。得られた結果を表３に示す。
【００５７】
（芳香族ニトロ化合物の水素化反応）
上記水素化成形触媒前駆体５５．０ｇを固定床反応器に充填し、水素流通下に触媒前駆体を還元し、活性化して、水素化成形触媒とした後、水素圧０．２ＭＰａ、反応温度２００℃、ＧＨＳＶ１５００ｈ-1、ＬＨＳＶ０．４ｈ-1及び水素／ニトロベンゼンモル比１５の条件下にニトロベンゼンの水素添加反応を連続して１０００時間行った。得られた反応生成物をキャピラリー・ガスクロマトグラフィーにて分析した。得られた結果を表４に示す。
【００５８】
実施例２〜６
表１に示すような銅酸化物、ケイ酸カルシウムに由来するケイ素酸化物とカルシウム酸化物及びハイドロタルサイトに由来するアルミニウム酸化物とマグネシウム酸化物の割合を有する水素化成形触媒前駆体を実施例１と同様にして調製した。得られた成形触媒の充填密度と平均圧壊強度を表１に示す。
【００５９】
このような成形触媒前駆体を実施例１と同様にして還元し、水素化反応に用いて、実施例１と同様にして、触媒の活性を評価した。ラウリル酸メチルの水素化反応の結果を表２に示し、ｎ−ブタナールの水素化反応の結果を表３に示し、ニトロベンゼンの水素化反応の結果を表４に示す。また、ラウリル酸メチルの水素化反応後の成形触媒について、前述したと同様にして平均圧壊強度を調べた。結果を併せて表２に示す。
【００６０】
実施例７
（水素化触媒前駆体の調製）
ビーカーにイオン交換水２Ｌと硝酸銅三水和物２２２．５ｇを入れ、攪拌しながら温度を８０℃に上昇させて、硝酸銅水溶液を調製した。別に、水酸化ナトリウム９０．０ｇを水１．６Ｌに溶解させて、水酸化ナトリウム水溶液を調製した。
【００６１】
上記硝酸銅水溶液を８０℃に保ちながら、上記水酸化ナトリウム水溶液に滴下した。滴下終了後に得られたスラリーのｐＨは１１．７であった。このスラリーを温度５０℃まで冷却した後、沈殿物を吸引濾過によって集めた。この沈澱物をイオン交換水にて洗浄した後、リパルプした。
【００６２】
このようにして洗浄した沈殿物をイオン交換水２Ｌ中にリパルプさせ、撹拌しながら、これにケイ酸カルシウム（（株）トクヤマ製「フローライト」）８０．０ｇと水酸化マグネシウム粉末（堺化学工業（株）製「ＭＧＺ−３」）０．１５ｇを加えた。得られた固形物を濾取した後、１１０〜１２０℃の空気中で一晩乾燥した。このように乾燥した固形物を軽く粉砕した後、ロータリー打錠成形機を用いて、直径３ｍｍ、厚み３ｍｍの円筒状物に成形した。この成形物を空気中、４００℃で６時間焼成して、（ａ）銅酸化物、（ｂ）ケイ酸カルシウムに由来するケイ素酸化物とカルシウム酸化物、及び（ｃ）水酸化マグネシウムに由来するマグネシウム酸化物を含む組成物からなる水素化成形触媒前駆体を得た。
【００６３】
この成形触媒前駆体における銅酸化物、ケイ素酸化物、カルシウム酸化物及びマグネシウム酸化物の全質量に基づく銅酸化物、ケイ素酸化物、カルシウム酸化物及びマグネシウム酸化物の割合を表１に示す。また、得られた成形触媒の充填密度と平均圧壊強度を表１に示す。
【００６４】
実施例１と同様にして、上記水素化成形触媒前駆体を還元、活性化し、ラウリル酸メチルの水素化反応、ｎ−ブタナールの水素化反応及びニトロベンゼンの水素化反応を行った。これらの結果をそれぞれ表２、表３及び表４に示す。また、ラウリル酸メチルの水素化反後の成形触媒について、前述したと同様にして平均圧壊強度を調べた。結果を併せて表２に示す。
【００６５】
実施例８
（水素化触媒前駆体の調製）
ビーカーにイオン交換水２Ｌと硝酸銅三水和物２２２．５ｇを入れ、攪拌しながら温度を８０℃に上昇させて、硝酸銅水溶液を調製した。別に、水酸化ナトリウム９０．０ｇを水１．６Ｌに溶解させて、水酸化ナトリウム水溶液を調製した。
【００６６】
上記硝酸銅水溶液を８０℃に保ちながら、上記水酸化ナトリウム水溶液に滴下した。滴下終了後に得られたスラリーのｐＨは１１．９であった。このスラリーを温度５０℃まで冷却した後、沈殿物を吸引濾過によって集めた。この沈澱物をイオン交換水にて洗浄した後、リパルプした。
【００６７】
このようにして洗浄した沈殿物をイオン交換水２Ｌ中にリパルプさせ、撹拌しながら、これにケイ酸カルシウム（（株）トクヤマ製「フローライト」）８０．０ｇと水酸化マグネシウム粉末（堺化学工業（株）製「ＭＧＺ−３」）２．９ｇを加えた。得られた固形物を濾取した後、１１０〜１２０℃の空気中で一晩乾燥した。このように乾燥した固形物を軽く粉砕した後、ロータリー打錠成形機を用いて、直径３ｍｍ、厚み３ｍｍの円柱状物に成形した。この成形物を空気中、４００℃で６時間焼成して、（ａ）銅酸化物、（ｂ）ケイ酸カルシウムに由来するケイ素酸化物とカルシウム酸化物、及び（ｃ）水酸化マグネシウムに由来するマグネシウム酸化物を含む組成物からなる水素化成形触媒前駆体を得た。      
【００６８】
上記成形触媒前駆体における銅酸化物、ケイ素酸化物、カルシウム酸化物及びマグネシウム酸化物の全質量に基づく銅酸化物、ケイ素酸化物、カルシウム酸化物及びマグネシウム酸化物の割合を表１に示す。また、得られた成形触媒の充填密度と平均圧壊強度を表１に示す。
【００６９】
実施例１と同様にして、上記水素化成形触媒前駆体を還元、活性化し、ラウリル酸メチルの水素化反応、ｎ−ブタナールの水素化反応及びニトロベンゼンの水素化反応を行った。これらの結果をそれぞれ表２、表３及び表４に示す。また、ラウリル酸メチルの水素化反後の成形触媒について、前述したと同様にして平均圧壊強度を調べた。結果を併せて表２に示す。
【００７０】
実施例９
（水素化触媒前駆体の調製）
ビーカーにイオン交換水２Ｌと硝酸銅三水和物２２２．５ｇを入れ、攪拌しながら温度を８０℃に上昇させて、硝酸銅水溶液を調製した。別に、水酸化ナトリウム９０．０ｇを水１．６Ｌに溶解させて、水酸化ナトリウム水溶液を調製した。
【００７１】
上記硝酸銅水溶液を８０℃に保ちながら、上記水酸化ナトリウム水溶液に滴下した。滴下終了後に得られたスラリーのｐＨは１１．８であった。このスラリーを温度５０℃まで冷却した後、沈殿物を吸引濾過によって集めた。この沈澱物をイオン交換水にて洗浄した後、リパルプした。
【００７２】
このようにして洗浄した沈殿物をイオン交換水２Ｌ中にリパルプさせ、撹拌しながら、これにケイ酸カルシウム（富田製薬（株）製）９３．５ｇとハイドロタルサイト（堺化学工業（株）製「ＨＴ−Ｐ」、固形分４５％）３．６ｇを加えた。得られた固形物を濾取した後、１１０〜１２０℃の空気中で一晩乾燥した。このように乾燥した固形物を軽く粉砕した後、ロータリー打錠成形機を用いて、直径３ｍｍ、厚み３ｍｍの円柱状物に成形した。この成形物を空気中、４００℃で６時間焼成して、（ａ）銅酸化物、（ｂ）ケイ酸カルシウムに由来するケイ素酸化物とカルシウム酸化物、及び（ｃ）ハイドロタルサイトに由来するアルミニウム酸化物とマグネシウム酸化物を含む組成物からなる水素化成形触媒前駆体を得た。
【００７３】
上記成形触媒前駆体における銅酸化物、ケイ素酸化物、カルシウム酸化物、アルミニウム酸化物及びマグネシウム酸化物の全質量に基づく銅酸化物、ケイ素酸化物、カルシウム酸化物、アルミニウム酸化物及びマグネシウム酸化物の割合を表１に示す。また、得られた成形触媒の充填密度と平均圧壊強度を表１に示す。
【００７４】
（カルボン酸エステルの水素化反応）
実施例１と同様にして、上記水素化成形触媒前駆体を還元、活性化し、ラウリル酸メチルの水素化反応を行った。結果を表２に示す。また、ラウリル酸メチルの水素化反後の成形触媒について、前述したと同様にして平均圧壊強度を調べた。結果を併せて表２に示す。
【００７５】
実施例１０
（水素化触媒前駆体の調製）
ビーカーにイオン交換水２Ｌと硝酸銅三水和物２２２．５ｇを入れ、攪拌しながら温度を８０℃に上昇させて、硝酸銅水溶液を調製した。別に、水酸化ナトリウム９０．０ｇを水１．６Ｌに溶解させて、水酸化ナトリウム水溶液を調製した。
【００７６】
上記硝酸銅水溶液を８０℃に保ちながら、この水溶液を上記水酸化ナトリウム水溶液に滴下した。滴下終了後に得られたスラリーのｐＨは１１．８であった。このスラリーを温度５０℃まで冷却した後、沈殿物を吸引濾過によって集めた。この沈澱物をイオン交換水にて洗浄した後、リパルプした。
【００７７】
このようにして洗浄した沈殿物をイオン交換水２Ｌ中にリパルプさせ、撹拌しながら、これにケイ酸カルシウム（富田製薬（株）製）８７．８ｇとケイ酸カルシウム（（株）トクヤマ製「フローライト」）４．６ｇとハイドロタルサイト（堺化学工業（株）製「ＨＴ−Ｐ」、固形分４５％）３．６ｇを加えた。得られた固形物を濾取した後、１１０〜１２０℃の空気中で一晩乾燥した。このように乾燥した固形物を軽く粉砕した後、ロータリー打錠成形機を用いて、直径３ｍｍ、厚み３ｍｍの円柱状物に成形した。この成形物を空気中、４００℃で６時間焼成して、（ａ）銅酸化物、（ｂ）ケイ酸カルシウムに由来するケイ素酸化物とカルシウム酸化物、及び（ｃ）ハイドロタルサイトに由来するアルミニウム酸化物とマグネシウム酸化物を含む組成物からなる水素化成形触媒前駆体を得た。
【００７８】
上記成形触媒前駆体おける銅酸化物、ケイ素酸化物、カルシウム酸化物、アルミニウム酸化物及びマグネシウム酸化物の質量に基づく銅酸化物、ケイ素酸化物、カルシウム酸化物、アルミニウム酸化物及びマグネシウム酸化物の割合を表１に示す。また、得られた成形触媒の充填密度と平均圧壊強度を表１に示す。
【００７９】
（カルボン酸エステルの水素化反応）
実施例１と同様にして、上記水素化成形触媒前駆体を還元、活性化し、ラウリル酸メチルの水素化反応を行った。結果を表２に示す。また、ラウリル酸メチルの水素化反後の成形触媒について、前述したと同様にして平均圧壊強度を調べた。結果を併せて表２に示す。
【００８０】
比較例１
水素化触媒前駆体として、市販の銅−クロム酸化物触媒（堺化学工業（株）製「Ｃ−９００」、酸化物質量比ＣｕＯ／Ｃｒ2Ｏ3／ＢａＯ／ＭｎＯ＝４３／４５／２／２）の錠剤を用いた以外は、実施例１と同様に水素化反応に供して、水素化反応における触媒の活性を評価した。上記銅−クロム酸化物触媒の充填密度と平均圧壊強度を表１に示す。ラウリル酸メチルの水素化反応の結果を表２に示し、ｎ−ブタナールの水素化反応の結果を表３に示し、ニトロベンゼンの水素化反応の結果を表４に示す。また、ラウリル酸メチルの水素化反応後の触媒について、前述したと同様にして平均圧壊強度を調べた。結果を併せて表２に示す。
【００８１】
比較例２
（水素化触媒前駆体の調製）
ビーカーにイオン交換水１．５Ｌと硝酸銅三水和物２１４．７ｇを入れ、攪拌しながら温度を８０℃に上昇させて、硝酸銅水溶液を調製した。別に、水酸化ナトリウム１７５．７ｇ、水酸化アルミニウム９３．３ｇ及び炭酸アンモニウム４３．３ｇを水３．５Ｌに溶解させて、アルミン酸ナトリウム水溶液を調製した。
【００８２】
上記硝酸銅水溶液を８０℃に保ちながら、上記アルミン酸ナトリウム水溶液に滴下した。滴下終了後に得られたスラリーのｐＨは８．５であった。このスラリーを温度５０℃まで冷却した後、得られた沈殿物を吸引濾過によって集めた。この沈澱物をイオン交換水にて洗浄した後、リパルプした。
【００８３】
このようにして洗浄した沈殿物を濾取した後、１１０〜１２０℃の空気中で一晩乾燥した。このように乾燥した固形物を軽く粉砕した後、ロータリー打錠成形機を用いて、直径３ｍｍ、厚み３ｍｍの円柱状物に成形した。この成形物を空気中、４００℃で６時間焼成して、銅酸化物−アルミニウム酸化物からなる水素化成形触媒前駆体を得た。この成形触媒前駆体における銅酸化物及びアルミニウム酸化物の質量に基づく銅酸化物及びアルミニウム酸化物の割合を表１に示す。また、得られた成形触媒の充填密度と平均圧壊強度を表１に示す。
【００８４】
実施例１と同様にして、上記水素化成形触媒前駆体を用いて、ラウリル酸メチルの水素化反応、ｎ−ブタナールの水素化反応及びニトロベンゼンの水素化反応を行った。これらの結果をそれぞれ表２、表３及び表４に示す。また、ラウリル酸メチルエステルの水素化反応後の触媒について、前述したと同様にして平均圧壊強度を調べた。結果を併せて表２に示す。
【００８５】
比較例３
（水素化触媒前駆体の調製）
ビーカーにイオン交換水１．５Ｌと硝酸銅三水和物２１４．７ｇと硝酸亜鉛２５．３ｇを入れ、攪拌しながら温度を８０℃に上昇させて、硝酸銅／硝酸亜鉛水溶液を調製した。別に、水酸化ナトリウム１７５．７ｇ、水酸化アルミニウム９３．３ｇ及び炭酸アンモニウム４３．３ｇを水３．５Ｌに溶解させて、アルミン酸ナトリウム水溶液を調製した。
【００８６】
上記硝酸銅／硝酸亜鉛水溶液を８０℃に保ちながら、上記アルミン酸ナトリウム水溶液に滴下した。滴下終了後に得られたスラリーのｐＨは８．２であった。このスラリーを温度５０℃まで冷却した後、沈殿物を吸引濾過によって集めた。この沈澱物をイオン交換水にて洗浄した後、リパルプした。
【００８７】
このようにして洗浄した沈殿物を濾取した後、１１０〜１２０℃の空気中で一晩乾燥した。このように乾燥した固形物を軽く粉砕した後、ロータリー打錠成形機を用いて、直径３ｍｍ、厚み３ｍｍの円柱状物に成形した。この成形物を空気中、４００℃で６時間焼成して、銅酸化物、アルミニウム酸化物及び亜鉛酸化物からなる水素化成形触媒前駆体を得た。
【００８８】
この成形触媒前駆体における銅酸化物、アルミニウム酸化物及び亜鉛酸化物の質量に基づく銅酸化物、アルミニウム酸化物及び亜鉛酸化物の割合を表１に示す。また、得られた成形触媒の充填密度と平均圧壊強度を表１に示す。
【００８９】
実施例１と同様にして、上記水素化触媒前駆体を用いて、ラウリル酸メチルの水素化反応を行った。結果を表２に示す。また、ラウリル酸メチルの水素化反応後の触媒について、前述したと同様にして平均圧壊強度を調べた。結果を併せて表２に示す。
【００９０】
比較例４
（水素化触媒前駆体の調製）
ビーカーにイオン交換水１．５Ｌと硝酸銅三水和物２１４．７ｇと硝酸鉄九水和物３４．４ｇを入れ、攪拌しながら温度を８０℃に上昇させて、硝酸銅／硝酸鉄水溶液を調製した。別に、水酸化ナトリウム１７５．７ｇ、水酸化アルミニウム９３．３ｇ及び炭酸アンモニウム４３．３ｇを水３．５Ｌに溶解させて、アルミン酸ナトリウム水溶液を調製した。
【００９１】
上記硝酸銅／硝酸鉄水溶液を８０℃に保ちながら、上記アルミン酸ナトリウム水溶液に滴下した。滴下終了後に得られたスラリーのｐＨは８．３であった。このスラリーを温度５０℃まで冷却した後、沈殿物を吸引濾過によって集めた。この沈澱物をイオン交換水にて洗浄した後、リパルプした。
【００９２】
このようにして洗浄した沈殿物を濾取した後、１１０〜１２０℃の空気中で一晩乾燥した。このように乾燥した固形物を軽く粉砕した後、ロータリー打錠成形機を用いて、直径３ｍｍ、厚み３ｍｍの円柱状物に成形した。この成形物を空気中、４００℃で６時間焼成して、銅酸化物、アルミニウム酸化物及び鉄酸化物からなる水素化成形触媒前駆体を得た。
【００９３】
この成形触媒前駆体における銅酸化物、アルミニウム酸化物及び鉄酸化物の質量に基づく銅酸化物、アルミニウム酸化物及び鉄酸化物の割合を表１に示す。また、得られた成形触媒の充填密度と平均圧壊強度を表１に示す。
【００９４】
実施例１と同様にして、上記水素化触媒前駆体を用いて、ラウリル酸メチルの水素化反応を行った。結果を表２に示す。また、ラウリル酸メチルの水素化反応後の触媒について、前述したと同様にして平均圧壊強度を調べた。結果を併せて表２に示す。
【００９５】
比較例５
（水素化触媒前駆体の調製）
ビーカーにイオン交換水１．５Ｌと硝酸銅三水和物２１４．７ｇを入れ、攪拌しながら温度を８０℃に上昇させて、硝酸銅水溶液を調製した。別に、水酸化ナトリウム１７５．７ｇ、水酸化アルミニウム９３．３ｇ及び炭酸アンモニウム４３．３ｇを水３．５Ｌに溶解させて、アルミン酸ナトリウム水溶液を調製した。
【００９６】
上記硝酸銅水溶液を８０℃に保ちながら、上記アルミン酸ナトリウム水溶液に滴下した。滴下終了後に得られたスラリーのｐＨは８．０であった。このスラリーを温度５０℃まで冷却した後、沈殿物を吸引濾過によって集めた。この沈澱物をイオン交換水にて洗浄し、リパルプした後、得られたスラリーに水酸化バリウム１４．７ｇを加え、更に、水洗し、リパルプして、得られた固形物を濾取し、１１０〜１２０℃の空気中で一晩乾燥した。このように乾燥した沈殿物を軽く粉砕した後、ロータリー打錠成形機を用いて、直径３ｍｍ、厚み３ｍｍの円柱状物に成形した。この成形物を空気中、４００℃で６時間焼成して、銅酸化物、アルミニウム酸化物及びバリウム酸化物からなる水素化成形触媒前駆体を得た。
【００９７】
この成形触媒前駆体における銅酸化物、アルミニウム酸化物及びバリウム酸化物の質量に基づく銅酸化物、アルミニウム酸化物及びバリウム酸化物の割合を表１に示す。また、得られた成形触媒の充填密度と平均圧壊強度を表１に示す。
【００９８】
実施例１と同様にして、上記水素化触媒前駆体を用いて、ラウリル酸メチルの水素化反応を行った。結果を表２に示す。また、ラウリル酸メチルの水素化反応後の触媒について、前述したと同様にして平均圧壊強度を調べた。結果を併せて表２に示す。
【００９９】
【表１】
0004661676.tif 000002
【０１００】
【表２】
0004661676.tif 000003
【０１０１】
【表３】
0004661676.tif 000004
【０１０２】
【表４】
0004661676.tif 000005
【０１０３】
表１から４に示す結果から明らかなように、本発明の水素化触媒によれば、カルボン酸エステル、アルデヒド、芳香族ニトロ化合物等の水素化によって、それぞれ対応するアルコールや芳香族アミン化合物を高選択性、高収率にて得ることができ、しかも、本発明による成形触媒は、圧壊強度が高く、耐久性にすぐれている。